НОСИТЕЛЬ ДЛЯ КАТАЛИЗАТОРА ОЛЕФИНОКСИДА

1. Носитель для катализатора, используемого для эпоксидирования олефина, причем указанный носитель имеет объем пор от пор с диаметром менее 1 мкм менее 0,20 мл/г и объем пор от пор с диаметром более 5 мкм менее 0,20 мл/г.
2. Носитель по п.1, в котором носитель содержит оксид алюминия, древесный уголь, пемзу, оксид магния, оксид циркония, оксид титана, кизельгур, фуллерову землю, карбид кремния, кремнезем, диоксид кремния, магнезию, глины, искусственные цеолиты, природные цеолиты, керамики или их комбинации.
2
3
3. Носитель по п.1, в котором носитель имеет площадь поверхности от примерно 0,3 до примерно 3 м/г и водный объем пор от примерно 0,10 до примерно 0,8 см/г.
4. Носитель по п.1, в котором, по меньшей мере, 40% объема пор состоит из пор, имеющих диаметр в интервале от 1 до 5 мкм.
5. Носитель по п.1, в котором указанный объем пор от указанных пор с указанным диаметром более 5 мкм составляет менее 0,1 мл/г, и указанный объем пор от указанных пор с указанным диаметром менее 1 мкм составляет менее 0,16 мл/г.
6. Носитель по п.1, в котором указанный объем пор от указанных пор с указанным диаметром более 5 мкм составляет менее 0,05 мл/г, и указанный объем пор от указанных пор с указанным диаметром менее 1 мкм составляет менее 0,12 мл/г.
7. Носитель по п.1, в котором носитель имеет общий объем пор от примерно 0,2 до примерно 0,6 мл/г.
2
8. Носитель с общим объемом пор от 0,2 до 0,6 мл/г, имеющий площадь поверхности от примерно 0,3 до примерно 3 м/г, по меньшей мере, 40% объема пор от пор с диаметром в интервале от 1 до 5 мкм и средний диаметр пор в интервале от 1 до 5 мкм, и в котором объем пор от пор с диаметром более 5 мкм составляет менее 0,20 мл/г, и объем пор от пор с диаметром менее 1 мкм составляет менее 0,20 мл/г.
9. Катализатор, используемый для эпоксидирования олефина, который включает носитель и каталитически эффективное количество серебра на нем, причем указанный носитель имеет объем пор от пор с диаметром менее 1 мкм менее 0,20 мл/г и объем пор от пор с диаметром более 5 мкм менее 0,20 мл/г.
10. Катализатор по п.9, дополнительно содержащий промотирующее количество промотора на нем, причем промотор содержит одно или более из соединений, содержащих щелочной металл, одно или более из соединений, содержащих переходный металл, и один или более компонентов серы, один или более фторсодержащих компонентов или их комбинации.
11. Катализатор по п.10, в котором промотором является одно или более из соединений, содержащих переходный металл, содержит элемент, выбранный из групп 5b, 6b, 7b и 8 Периодической системы элементов, и их комбинации.
12. Катализатор по п.11, в котором одно или более соединений, содержащих переходный металл, содержит рений, молибден, вольфрам или их комбинации.
13. Катализатор по п.10, в котором промотором является соединение, содержащее щелочной металл, содержит литий, натрий, калий, рубидий, цезий или их комбинации.
2
14. Катализатор, используемый для эпоксидирования олефина, который включает носитель и каталитически эффективное количество серебра на нем, причем указанный носитель имеет общий объем пор от 0,2 до 0,6 мл/г, площадь поверхности от примерно 0,3 до примерно 3 м/г, по меньшей мере, 40% объема пор от пор с диаметром в интервале от 1 до 5 мкм и средний диаметр пор в интервале от 1 до 5 мкм, и в котором объем пор от пор с диаметром более 5 мкм составляет менее 0,20 мл/г, и объем пор от пор с диаметром менее 1 мкм составляет менее 0,20 мл/г.
15. Катализатор по п.14, дополнительно содержащий промотирующее количество промотора на нем, причем промотор содержит одно или более из соединений, содержащих щелочной металл, одно или более из соединений, содержащих переходный металл, и один или более компонентов серы, один или более фторсодержащих компонентов или их комбинации.
16. Катализатор по п.15, в котором промотором является одно или более из соединений, содержащих переходный металл, содержит элемент, выбранный из групп 5b, 6b, 7b и 8 Периодической системы элементов, и их комбинации.
17. Катализатор по п.16, в котором одно или более соединений, содержащих переходный металл, содержит рений, молибден, вольфрам или их комбинации.
18. Катализатор по п.15, в котором промотором является соединение, содержащее щелочной металл, содержит литий, натрий, калий, рубидий, цезий или их комбинации.
19. Способ окисления этилена до этиленоксида, который включает окисление в паровой фазе этилена молекулярным кислородом в неподвижном слое, в трубчатом реакторе в присутствии катализатора по п.9.
20. Способ окисления этилена до этиленоксида, который включает окисление в паровой фазе этилена молекулярным кислородом в неподвижном слое, трубчатом реакторе в присутствии катализатора по п.14.